(57)【要約】【課題】  一つのスイッチング素子と一つの抵抗体とを含む不揮発性メモリ装置およびその製造方法を提供する。【解決手段】  基板４０に形成されたトランジスタと、前記トランジスタのドレーン４４に連結されているデータ貯蔵部Ｓとを備え、前記データ貯蔵部Ｓの所定の電圧範囲で現れる抵抗特性が別の電圧範囲で現れる抵抗特性と全く異なるデータ貯蔵物質層５４を含むことを特徴とする１Ｔ−１Ｒまたは１Ｄ−１Ｒで構成された不揮発性メモリ装置である。【選択図】            図１
2004363604.tif 000002
【特許請求の範囲】
【請求項１】
基板と、
前記基板に形成されたトランジスタと、
前記トランジスタのドレーンに連結されているデータ貯蔵部と、を備え、
前記データ貯蔵部は、異なる電圧で異なる抵抗特性を有するデータ貯蔵物質層を含むことを特徴とする不揮発性メモリ装置。
【請求項２】
前記データ貯蔵部は、前記データ貯蔵物質層の上部および下部にそれぞれ上部および下部電極を備えることを特徴とする請求項１に記載の不揮発性メモリ装置。
【請求項３】
前記下部電極と前記基板との間に層間絶縁層が形成されており、前記層間絶縁層に前記ドレーンが露出されるコンタクトホールが形成されており、前記コンタクトホールは導電性プラグで充填されていることを特徴とする請求項２に記載の不揮発性メモリ装置。
【請求項４】
前記データ貯蔵物質層は、前記所定の電圧範囲で抵抗が急激に高くなる遷移金属酸化膜であることを特徴とする請求項１に記載の不揮発性メモリ装置。
【請求項５】
前記遷移金属酸化膜は、ＮｉＯ、Ｖ２Ｏ５、ＺｎＯ、Ｎｂ２Ｏ５、ＴｉＯ２、ＷＯ３、またはＣｏＯであることを特徴とする請求項４に記載の不揮発性メモリ装置。
【請求項６】
基板と、
前記基板に形成されたスイッチング機能を有するダイオードと、
前記ダイオードに連結されているデータ貯蔵部と、を備えることを特徴とする不揮発性メモリ装置。
【請求項７】
前記データ貯蔵部は、異なる電圧で異なる抵抗特性を有するデータ貯蔵物質層を含むことを特徴とする請求項６に記載の不揮発性メモリ装置。
【請求項８】
前記データ貯蔵部は、前記データ貯蔵物質層の上部および下部にそれぞれ上部および下部電極を備えることを特徴とする請求項６に記載の不揮発性メモリ装置。
【請求項９】
前記下部電極と前記基板との間に層間絶縁層が形成されており、前記層間絶縁層に前記ドレーンが露出されるコンタクトホールが形成されており、前記コンタクトホールは導電性プラグで充填されていることを特徴とする請求項８に記載の不揮発性メモリ装置。
【請求項１０】
前記データ貯蔵物質層は、前記所定の電圧範囲で抵抗が急激に高くなる遷移金属酸化膜であることを特徴とする請求項７に記載の不揮発性メモリ装置。
【請求項１１】
前記遷移金属酸化膜は、ＮｉＯ、Ｖ２Ｏ５、ＺｎＯ、Ｎｂ２Ｏ５、ＴｉＯ２、ＷＯ３、またはＣｏＯであることを特徴とする請求項１０に記載の不揮発性メモリ装置。
【請求項１２】
基板と、
前記基板に形成されたトランジスタおよび前記トランジスタのドレーンに連結されているデータ貯蔵部と、を備える不揮発性メモリ装置の製造方法において、
前記データ貯蔵部は、下部電極、データ貯蔵物質層、および上部電極を順次に積層して形成され、
前記データ貯蔵物質層は、異なる電圧で異なる抵抗特性を有する物質膜で形成されることを特徴とする不揮発性メモリ装置の製造方法。
【請求項１３】
前記物質膜は、前記所定の電圧範囲で抵抗が急激に高くなる遷移金属酸化膜で形成することを特徴とする請求項１２に記載の不揮発性メモリ装置の製造方法。
【請求項１４】
前記遷移金属酸化膜は、ＮｉＯ、Ｖ２Ｏ５、ＺｎＯ、Ｎｂ２Ｏ５、ＴｉＯ２、ＷＯ３、またはＣｏＯで形成することを特徴とする請求項１２に記載の不揮発性メモリ装置の製造方法。
【請求項１５】
基板にダイオードを形成する段階と、
前記ダイオードと連結されるようにデータ貯蔵部を形成する段階と、
を含み、
前記データ貯蔵部は、前記ダイオードと連結される下部電極、データ貯蔵物質層、および上部電極を順次に積層して形成することを特徴とする不揮発性メモリ装置の製造方法。
【請求項１６】
前記データ貯蔵物質層は、所定の電圧範囲で現れる抵抗特性が、別の電圧範囲で現れる抵抗特性と全く異なる物質膜で形成することを特徴とする請求項１５に記載の不揮発性メモリ装置の製造方法。
【請求項１７】
前記物質膜は、前記所定の電圧範囲で抵抗が急激に高くなる遷移金属酸化膜で形成することを特徴とする請求項１６に記載の不揮発性メモリ装置の製造方法。
【請求項１８】
前記遷移金属酸化膜は、ＮｉＯ、Ｖ２Ｏ５、ＺｎＯ、Ｎｂ２Ｏ５、ＴｉＯ２、ＷＯ３、またはＣｏＯで形成することを特徴とする請求項１７に記載の不揮発性メモリ装置の製造方法。
【発明の詳細な説明】
【技術分野】
【０００１】
本発明は、不揮発性メモリ装置に係り、より詳細には一つのトランジスタとデータが記録される一つの抵抗体を含む不揮発性メモリ装置およびその製造方法に関する。
【背景技術】
【０００２】
ＰＲＡＭは、一つのトランジスタと一つの抵抗体（以下、１Ｔ−１Ｒという）とで構成される従来の代表的不揮発性メモリ装置中の一つである。
【０００３】
ＰＲＡＭに使われる抵抗体は、カルコゲナイド（ｃａｌｃｏｇｅｎｉｄｅ）抵抗体である。この抵抗体の物質状態は形成温度によって非晶質（Ａｍｏｒｐｈｏｕｓ）または結晶質（Ｃｒｙｓｔａｌｌｉｎｅ）になる。カルコゲナイド抵抗体の抵抗は物質状態が非晶質である場合には高く、結晶質である場合には低い。
【０００４】
このように、ＰＲＡＭはカルコゲナイド抵抗体の物質状態が変わる時、その抵抗が変わるという現象を利用してデータを書き込み、読取る不揮発性メモリ装置である。
【０００５】
ＰＲＡＭのような従来の不揮発性メモリ装置の場合、優れた耐エッチング性を有する抵抗体を用いる既存のＤＲＡＭ工程によっては、エッチングし難い。たとえエッチングが可能であっても長時間がかかる。このため、従来の１Ｔ−１Ｒを含む不揮発性メモリ装置の場合、生産性が低くなって製品コストが上昇し、市場での製品競争力を失うおそれがある。
【発明の開示】
【発明が解決しようとする課題】
【０００６】
本発明は、前記従来技術の問題点を解決するためになされたものであって、本発明の目的は、既存のＤＲＡＭ工程をそのまま使用できるために大量生産および製品コストを低くすることができ、集積度に抵抗体のメモリ特性が影響を受けない一つのスイッチング素子（Ｔｒまたはダイオード）と一つの抵抗体とを含む不揮発性メモリ装置を提供することである。
【０００７】
本発明の他の目的は、前記不揮発性メモリ装置の製造方法を提供することである。
【課題を解決するための手段】
【０００８】
前記技術的課題を達成するために、本発明は、トランジスタとトランジスタのドレーンに連結されているデータ貯蔵部とを備える不揮発性メモリ装置を提供する。
【０００９】
前記データ貯蔵部は、データ貯蔵物質層を含むことができる。前記データ貯蔵物質層は、所定の第１電圧範囲で第１抵抗特性を持ち、所定の第２電圧範囲で第２抵抗特性を持ち得る。前記第１電圧範囲は前記第２電圧範囲と異なり、前記第１抵抗特性は前記第２抵抗特性と異なる。
【００１０】
前記データ貯蔵物質層の上部および下部にそれぞれ上部および下部電極が備わっている。
【００１１】
本発明の他の実施の形態によれば、前記下部電極と前記基板との間に層間絶縁層が形成されており、前記層間絶縁層に前記ドレーンが露出されるコンタクトホールが形成されており、前記コンタクトホールは導電性プラグで充填されている。
【００１２】
前記データ貯蔵物質層は、前記所定の電圧範囲で抵抗が急激に高くなる遷移金属酸化膜である。
【００１３】
また、本発明は前記技術的課題を達成するために、スイッチング機能を有する一つのダイオード（以下、１Ｄという）とこれに連結されている一つのデータ貯蔵部と、を備える不揮発性メモリ装置を提供する。
【００１４】
ここで、前記データ貯蔵部は、前記データ貯蔵物質層を含むものであって、詳細な構成は前述の通りである。
【００１５】
また、本発明は前記技術的課題を達成するために、基板と、前記基板に形成されたトランジスタ、および前記トランジスタのドレーンに連結されているデータ貯蔵部とを備える１Ｔ−１Ｒからなる不揮発性メモリ装置の製造方法において、前記データ貯蔵部は、下部電極、データ貯蔵物質層、および上部電極を順次に積層して形成しており、前記データ貯蔵物質層は、所定の電圧範囲で現れる抵抗特性が別の電圧範囲で現れる抵抗特性と全く異なる物質膜で形成することを特徴とする不揮発性メモリ装置の製造方法を提供する。
【００１６】
前記物質膜は、前記所定の電圧範囲で抵抗が急激に高くなる遷移金属酸化膜で形成する。
【００１７】
また、本発明は前記技術的課題を達成するために、半導体基板にスイッチングダイオードを形成する段階と、前記半導体基板に前記スイッチングダイオードと連結されるようにデータ貯蔵部とを形成する段階とを含み、前記データ貯蔵部は前記スイッチングダイオードと連結される下部電極、データ貯蔵物質層、および上部電極を順次に積層して形成することを特徴とする不揮発性メモリ装置の製造方法を提供する。
【００１８】
この時、前記データ貯蔵物質層は、所定の電圧範囲で現れる抵抗特性が他の電圧範囲で現れる抵抗特性と全く異なる物質膜で形成することが望ましい。前記物質膜は前述の通りである。
【発明の効果】
【００１９】
本発明によれば、遷移金属酸化膜を抵抗体として利用するために、既存のＤＲＡＭ工程をそのまま使用できる。したがって製品の生産性が高まって製品コストを節減することができる。また、抵抗体の抵抗変化を用いてデータを書き込み、読取るので、集積度が高くなって抵抗体のサイズが小さくなっても抵抗体のメモリ特性は影響を受けない。また、抵抗体に記録されたデータは非破壊的に読取られるために、データが読取られた後にも前記抵抗体は前記データが読取られる前の状態になり、動作電圧も低くなる。これは、データを読取った後に一般的に行われる再貯蔵（ｒｅｓｔｏｒａｔｉｏｎ）過程が必要ないことを意味する。
【発明を実施するための最良の形態】
【００２０】
以下、本発明の実施の形態による一つのトランジスタと一つの抵抗体とで構成された不揮発性メモリ装置およびその製造方法を添付した図面に基づいて詳細に説明する。図面において層および領域等の厚さは明細書の明確性のために誇張して示したものである。
【００２１】
図１を参照すれば、本発明の実施の形態による一つのトランジスタと一つの抵抗体で構成された不揮発性メモリ装置は基板４０、基板４０に形成されたトランジスタ、および前記トランジスタの一領域に連結されるように備わったデータ貯蔵部Ｓを含む。前記トランジスタは、基板４０の表層に形成されており、導電性不純物がドーピングされたソース４２およびドレーン４４と、ソース４２およびドレーン４４間の基板４０上、即ちチャンネル領域４６上に形成されたゲート積層物４８、５０とよりなる。ゲート積層物４８、５０は、順次に積層されたゲート絶縁膜４８とゲート電極５０とで構成される。
【００２２】
データ貯蔵部Ｓはドレーン４４上に形成されている。データ貯蔵部Ｓは、ドレーン４４と直接接触する下部電極５２、下部電極５２上に積層されているデータ貯蔵物質層５４、およびデータ貯蔵物質層５４上に積層されている上部電極５６で構成される。データ貯蔵物質層５４は、電圧や電流パルスの大きさと方向によって抵抗が変化する物質層、すなわち可変抵抗物質層である。データ貯蔵物質層５４として使用できる可変抵抗物質層には、ニッケル酸化膜（ＮｉＯ）、バナジウム酸化膜（Ｖ２Ｏ５）、亜鉛酸化膜（ＺｎＯ）、ニオブ酸化膜（Ｎｂ２Ｏ５）、チタン酸化膜（ＴｉＯ２）、タングステン酸化膜（ＷＯ３）またはコバルト酸化膜（ＣｏＯ）等のような遷移金属酸化膜が望ましい。
【００２３】
後述するが、このような遷移金属酸化膜は次の特性を持っている。
【００２４】
すなわち、前記遷移金属酸化膜に特定値の電圧や電流が印加されて前記遷移金属酸化膜の抵抗が特定値になった場合、前記遷移金属酸化膜に外部から新たな特定値の電圧および電流が印加されるまで前記遷移金属酸化膜の特定抵抗値はそのまま維持される。
【００２５】
続いて、基板４０上に前記トランジスタを覆い、データ貯蔵部Ｓを取り囲む層間絶縁層６０が形成されている。そして、層間絶縁層６０の上部電極５６上に形成された部分は除去されて上部電極５６の上部面は露出される。層間絶縁層６０上にプレート電極５８が積層されている。プレート電極５８は、上部電極５６の露出された部分の全面と連結されている。プレート電極５８と上部電極５６とは同一物質でありうる。電流増幅器６１は、ドレーン４４に連結されてドレーン電流Ｉｄをセンシングして増幅する。
【００２６】
図２は、図１に示した不揮発性メモリ装置の回路図である。図２において参照符号Ｔｒは前記のトランジスタを示し、Ｒｖはデータ貯蔵物質層５４に該当する可変抵抗体を示す。
【００２７】
図３は、図１に示したメモリ装置の変形例を示す。
【００２８】
具体的に、図３を参照すれば、基板４０上にソース４２、ゲート積層物４８、５０、およびドレーン４４を覆う第１層間絶縁層６２が積層されている。第１層間絶縁層６２は平面である。第１層間絶縁層６２にドレーン４４が露出されるコンタクトホールｈ１が形成されている。コンタクトホールｈ１は、導電性プラグ６４で充填されている。第１層間絶縁層６２上に導電性プラグ６４の全面と接触されるデータ貯蔵部Ｓが積層されている。第１層間絶縁層６２上にデータ貯蔵部Ｓを覆う第２層間絶縁層６６が積層されている。第２層間絶縁層６６にデータ貯蔵部Ｓの上部電極５６が露出されるビアホールｈ２が形成されている。第２層間絶縁層６６上にビアホールｈ２を充填するプレート電極５８が形成されている。
【００２９】
一方、図示していないが、データ貯蔵部Ｓの構成要素はスタックタイプでなくてもよい。
【００３０】
例えば、データ貯蔵部Ｓの下部電極５２がシリンダ状であり、データ貯蔵物質層５４が下部電極５２の表面に形成され得る。または下部電極５２がシリンダ状であり、このような下部電極５２の表面にデータ貯蔵物質層５４が形成されてもよい。
【００３１】
次いで、図４および図５に基づいて前記の不揮発性メモリ装置のデータ貯蔵部Ｓの特性について説明する。
【００３２】
図４は、データ貯蔵部Ｓのデータ貯蔵物質層５４がニッケル酸化膜である場合であり、図５はデータ貯蔵物質層５４がチタン酸化膜の場合である。
【００３３】
図４および図５において、横軸はデータ貯蔵部Ｓに印加される電圧を示し、縦軸は前記電圧によるソース４２とドレーン４４間に流れるドレーン電流Ｉｄを示す。
【００３４】
図４における参照符号Ｇ１は、データ貯蔵部Ｓの抵抗、さらに正確にはデータ貯蔵物質層５４の抵抗値が低くなった時に適用される電流−電圧曲線を示す第１グラフである。そして、参照符号Ｇ２は、データ貯蔵物質層５４の抵抗が高くなった場合、またはドレーン電流値が低い場合に適用される電流−電圧曲線を示す第２グラフである。
【００３５】
第１グラフＧ１を参照すれば、データ貯蔵物質層５４に印加される電圧に比例してドレーン電流Ｉｄが変化することが分かる。ところが、データ貯蔵物質層５４に印加される電圧が第１電圧Ｖ１（Ｖ１＞０）になると、データ貯蔵物質層５４の抵抗が突然に大きくなり、データ貯蔵物質層５４のドレーン電流Ｉｄは急激に小さくなることが分かる。データ貯蔵物質層５４のこのような状態は、データ貯蔵物質層５４に第２電圧Ｖ２（Ｖ２＞Ｖ１）が印加されるまで維持される。すなわち、データ貯蔵物質層５４への電圧の印加中、△Ｖ（Ｖ１〜Ｖ２）の間はデータ貯蔵物質層５４の抵抗が急激に高くなる。続いて、データ貯蔵物質層５４に印加される電圧が第２電圧Ｖ２より大きくなると、データ貯蔵物質層５４の抵抗は急激に低くなる。データ貯蔵物質層５４のドレーン電流Ｉｄ変化は、データ貯蔵物質層５４に第１電圧Ｖ１より小さい電圧が印加される時の変化と同じように、印加される電圧に比例する。
【００３６】
すなわち、それに印加される電圧値が第１電圧Ｖ１より大きいかまたは小さい場合、データ貯蔵物質層５４の電流は、それに印加される電圧値に従って変化する。
【００３７】
具体的に、データ貯蔵物質層５４に第３電圧（Ｖ３＞Ｖ２）を印加して、データ貯蔵物質層５４が第１抵抗値を持つようになった後、データ貯蔵物質層５４に第１電圧Ｖ１より小さい電圧を印加した場合は、データ貯蔵物質層５４から第１グラフＧ１に示したような電流値（抵抗値）が測定された（以下、第１ケースという）。
【００３８】
一方、データ貯蔵物質層５４に所定の電圧（Ｖ１≦Ｖ≦Ｖ２）を印加して、図４に示したようにデータ貯蔵物質層５４が第２抵抗値（＞第１抵抗値）を持つようになった後、データ貯蔵物質層５４に第１電圧Ｖ１より小さい電圧を印加した場合は、データ貯蔵物質層５４から第２グラフＧ２に示したような電流値（抵抗値）が測定された（以下、第２ケースという）。
【００３９】
前記第２ケースの所定電圧で測定された電流値は、前記第１ケースで測定された電流値より非常に小さい。抵抗値の場合は反対になる。これは、第１電圧Ｖ１より小さい所定の電圧でデータ貯蔵物質層５４から相異なる二電流値が測定できることを意味する。前記二電流値は各々データ貯蔵物質層５４に記録されたデータ“０”および“１”に該当する。
【００４０】
すなわち、前記第１ケースはデータ貯蔵物質層５４に記録されるデータ“１”に対応し、前記第２ケースはデータ貯蔵物質層５４に記録されるデータ“０”に対応する。
【００４１】
前記第１および第２ケースに対するデータ値の設定は任意的である。したがって、前記第１ケースはデータ“０”を書き込み、読取る場合であり、前記第２ケースはデータ“１”を書き込み、読取る場合であってもよい。
【００４２】
一方、データ貯蔵物質層５４の電圧−電流特性は、データ貯蔵物質層５４がチタン酸化膜である場合、図５に示したように図４に示した電圧−電流特性と異なることが分かる。
【００４３】
図５において、第３および第５グラフＧ４、Ｇ５は、データ貯蔵部Ｓに負の電圧、例えば第５電圧Ｖ５より小さい負の電圧Ｖ（｜Ｖ｜≧｜Ｖ５｜＞０）が印加された後、データ貯蔵物質層５４の抵抗値は急激に低くなるが、この時、適用される電流−電圧曲線を示す。また、第４および第６グラフＧ４、Ｇ６は、データ貯蔵部Ｓに正の電圧、例えば第４電圧Ｖ４より大きい電圧Ｖ（Ｖ≧Ｖ４＞０）が印加された後、データ貯蔵物質層５４の抵抗が急激に大きくなった場合（ドレーン電流値が低い時）、適用される電流−電圧曲線を示す。
【００４４】
第４および第６グラフＧ４、Ｇ６を参照すれば、第４電圧Ｖ４より大きい電圧がデータ貯蔵部Ｓに印加された後、データ貯蔵物質層５４の電圧−電流特性は正の電圧領域では第４グラフＧ４に沿って、負の電圧領域では第６グラフＧ６に沿って変化する。したがって、データ貯蔵部Ｓに第４電圧Ｖ４より大きい電圧が印加された後に、データ貯蔵物質層５４はデータ貯蔵部Ｓに負の第５電圧Ｖ５が印加されるまで高い抵抗特性を維持する（以下、第３ケースという）。
【００４５】
また、第３および第５グラフＧ３、Ｇ５を参照すれば、データ貯蔵部Ｓに第５電圧Ｖ５より小さい電圧が印加された後、データ貯蔵物質層５４の電圧−電流特性は負の電圧領域では第５グラフＧ５に沿って、正の電圧領域では第３グラフＧ３に沿って変化する。したがって、データ貯蔵部Ｓに第５電圧Ｖ５より小さい電圧が印加された後にデータ貯蔵物質層５４はデータ貯蔵部Ｓに第４電圧Ｖ４が印加されるまで低い抵抗特性を維持する（以下、第４ケースという）。
【００４６】
前記第３および第４ケースにおいて、データ貯蔵物質層５４は、第５電圧Ｖ５と第４電圧Ｖ４間の有効な所定電圧で二つの電流値（または二つの抵抗値）を有することがわかる。これは、データ貯蔵物質層５４が前記二つの電圧の間で二つの状態であることを意味し、二つの状態のうち一つはデータ“１”、残りはデータ“０”に対応できることを意味する。
【００４７】
データ貯蔵物質層５４のこのような状態は、データ貯蔵部Ｓに第４電圧Ｖ４以上、または第５電圧Ｖ５以下の電圧をデータ貯蔵部Ｓに印加することによって決定されるが、データ貯蔵物質層５４の前記状態を測定するために印加される電圧は、第４電圧Ｖ４より小さいか第５電圧Ｖ５より大きいため、データ貯蔵物質層５４の状態を測定した後（読取った後）にもデータ貯蔵物質層５４の状態は測定前状態のままで維持される。
【００４８】
これは、データ貯蔵物質層５４に保存されたデータを読取った後にもデータ貯蔵物質層５４に保存されたデータは読取る前の状態で正常に維持されることを意味する。
【００４９】
図６および図７は、データ貯蔵物質層５４にデータを書き込み、書き込まれたデータを読取るために、または消去するためにデータ貯蔵部Ｓに印加される電圧パルスの例を示す。
【００５０】
図６はデータ貯蔵物質層５４がニッケル酸化膜である場合、データ貯蔵物質層５４に印加される電圧パルスを、図７はデータ貯蔵物質層５４がチタン酸化膜である場合、データ貯蔵物質層５４に印加される電圧パルスをそれぞれ示す。
【００５１】
まず、図６を参照すれば、第２書込み電圧パルスＶｗ２がデータ貯蔵物質層５４にデータ、例えば“１”を書込むためにデータ貯蔵物質層５４に印加される。第２書込み電圧パルスＶｗ２は図４の第３電圧Ｖ３に該当する値である。第３読取り電圧パルスＶｒ３は、データ貯蔵物質層５４に書込まれたデータ“１”を読取るためにデータ貯蔵物質層５４に印加される。第３読取り電圧パルスＶｒ３は図４の第１電圧Ｖ１より低い値に該当する。
【００５２】
図４の第１グラフＧ１を参照すれば、データ貯蔵物質層５４に第３電圧Ｖ３が印加される場合、データ貯蔵物質層５４は抵抗が低い状態となる。このような状態はデータ貯蔵物質層５４に第１電圧Ｖ１より小さい電圧が印加される時にもそのまま維持される。したがって、第１電圧Ｖ１より小さい電圧に該当する図６の第３読取り電圧パルスＶｒ３をデータ貯蔵物質層５４に印加した場合、データ貯蔵物質層５４から測定される電流値はデータ貯蔵物質層５４に第１電圧Ｖ１と第２電圧Ｖ２間の電圧を印加した場合に測定される電流値よりはるかに大きくなる。このような結果からデータ貯蔵物質層５４にデータ“１”が記録されていることが分かる。
【００５３】
続いて、図６において第３書込み電圧パルスＶＥ２がデータ貯蔵物質層５４にデータ“０”を記録するためにデータ貯蔵物質層５４に印加される。第３書込み電圧パルスＶＥ２は、図４の第１電圧Ｖ１と第２電圧Ｖ２間の電圧に該当する。データ貯蔵物質層５４に第２書込み電圧パルスＶｗ２より小さい第３書込み電圧パルスＶＥ２が印加される場合、データ貯蔵物質層５４の抵抗は急激に高くなる（図４参照）。データ貯蔵物質層５４のこのような状態はデータ貯蔵物質層５４に印加される電圧パルスが第１電圧Ｖ１より小さい場合もそのまま維持される（図４の第２グラフＧ２参照）。
【００５４】
図６において第４読取り電圧パルスＶＲ４がデータ貯蔵物質層５４からデータ“０”を読取るためにデータ貯蔵物質層５４に印加される。第４読取り電圧パルスＶＲ４は図４の第１電圧Ｖ１より小さい電圧に該当する。そして、データ“０”を読取るため、データ貯蔵物質層５４に第４読取り電圧パルスＶＲ４を印加した時、データ貯蔵物質層５４から測定される電流値はデータ“１”を読取る場合よりはるかに小さくなる。
【００５５】
一方、データ貯蔵物質層５４に書込まれたデータは、データ貯蔵部Ｓに前記データを書込む時に印加した電圧パルスと逆極性の電圧パルスを印加することによって簡単に消去できる。
【００５６】
図７を参照すれば、第１書込み電圧パルスＶｗ１がデータ貯蔵物質層５４に所定のデータ、例えば“１”を書込むためにデータ貯蔵物質層５４に印加される。
【００５７】
次いで、第１書込み電圧パルスＶｗ１が印加されてデータ貯蔵物質層５４に書込まれたデータ“１”を読取るために、第１読取り電圧パルスＶＲ１がデータ貯蔵部Ｓに印加される。第１読取り電圧パルスＶＲ１は、第１書込み電圧パルスＶｗ１より小さく（ＶＲ１＜Ｖｗ１）、０より大きくて第４電圧Ｖ４より小さい（０＜ＶＲ１＜Ｖ４）。
【００５８】
前記のように、第１読取り電圧パルスＶＲ１が第１書込み電圧パルスＶｗ１より小さいだけでなく同極性であるために、データ貯蔵物質層５４に第１読取り電圧パルスＶＲ１が印加されてもデータ貯蔵物質層５４の抵抗特性は変わらない。
【００５９】
これは、データ貯蔵物質層５４に第１読取り電圧パルスＶＲ１が印加されてもデータ貯蔵物質層５４に書込まれたデータは破壊されたり損傷されないことを意味する。
【００６０】
前記のように、データ貯蔵物質層５４がチタン酸化膜である場合、データ貯蔵物質層５４の抵抗は第５電圧Ｖ５で急激に低くなるので、第５電圧Ｖ５は、第１書込み電圧パルスＶｗ１が印加されてデータ貯蔵物質層５４に書込まれたデータを消去する電圧になりうる。
【００６１】
図７において参照符号ＶＥ１は第５電圧Ｖ５に該当する第１消去電圧パルスを示す。データ貯蔵物質層５４に第１消去電圧パルス（｜ＶＥ１｜＞ＶＲ１）が印加されると、データ貯蔵物質層５４の抵抗が急激に低くなってそれに書込まれたデータは消去される。データ貯蔵物質層５４の抵抗が低くなった状態は、データ貯蔵物質層５４にデータ“０”が書込まれたと見なすことができる。したがって、第１消去電圧パルスＶＥ１は、データ貯蔵物質層５４にデータ“０”を書込むための書込み電圧でもある。
【００６２】
続いて、図７の第２読取り電圧パルスＶＲ２がデータ貯蔵物質層５４からデータ“０”を読取るために印加される。第２読取り電圧パルスＶＲ２は第１消去電圧パルスＶＥ１の絶対値より小さい（ＶＲ２＜｜ＶＥ１｜）。したがって、データ貯蔵物質層５４に第１消去電圧パルスＶＥ１が印加された後、第２読取り電圧パルスＶＲ２が印加されてもデータ貯蔵物質層５４は第１消去電圧パルスＶＥ１が印加された後の抵抗をそのまま維持する。
【００６３】
このように、データ貯蔵物質層５４はデータを書込む時に印加された電圧によってデータを読取る時に測定される電流値の差が明らかである。よって、データ貯蔵物質層５４に書込まれたデータを正確に読取ることができる。合わせてデータ貯蔵物質層５４からデータを読取るために印加される電圧がデータを書込むために印加する電圧より低い電圧であるため、データを読取った後にもデータ貯蔵物質層５４のデータ状態はそのまま維持することができる。したがってデータを読取った後、従来のメモリ装置で一般的に実施される再貯蔵過程が必要ない。
【００６４】
一方、図２においてスイッチング素子として使われたトランジスタＴｒは、他のスイッチング素子、例えばダイオードに置換えられる。図８はこれに関するもので、すなわち、一つのダイオードＤと一つの可変抵抗体Ｒｖとで構成された（１Ｄ−１Ｒ）不揮発性メモリ装置の等価回路を示す。
【００６５】
次に、図９に基づいて図１に示した不揮発性メモリ装置の製造方法を説明する。
【００６６】
図９と共に図１を参照すれば、第１段階Ｓ１は、基板４０にトランジスタを形成する段階である。第２段階Ｓ２は、基板４０のドレーン４４上に下部電極５２、データ貯蔵物質層５４、および上部電極５６を順次に積層して基板４０上に前記トランジスタのドレーン４４に連結されるデータ貯蔵部Ｓを形成する段階である。データ貯蔵物質層５４は、印加される電圧によって抵抗が変わる遷移金属酸化膜で形成することが望ましい。例えば、ニッケル酸化膜（ＮｉＯ）、バナジウム酸化膜（Ｖ２Ｏ５）、亜鉛酸化膜（ＺｎＯ）、ニオブ酸化膜（Ｎｂ２Ｏ５）、チタン酸化膜（ＴｉＯ２）、タングステン酸化膜（ＷＯ３）、またはコバルト酸化膜（ＣｏＯ）等で形成する。
【００６７】
第３段階Ｓ３は、基板４０上に前記トランジスタおよびデータ貯蔵部Ｓを覆う層間絶縁層６０を形成する段階である。第４段階Ｓ４は、データ貯蔵部Ｓの上部電極５６を露出させ、層間絶縁層６０上に上部電極５６の露出された部分と接触するプレート電極５８を形成する段階である。データ貯蔵物質層５４がニッケル酸化膜で形成された場合、プレート電極５８は、基板４０上に形成された全てのセル（図示せず）のデータ貯蔵部に含まれている上部電極の全てと接触するプレートパッドで置換えられる。
【００６８】
一方、図３に示したように、データ貯蔵部Ｓと基板４０との間に第１層間絶縁層６２を形成し、第１層間絶縁層６２にドレーン４４が露出されるコンタクトホールｈ１を形成した後、コンタクトホールｈ１に導電性プラグ６４を充填することができる。次いで、第１層間絶縁層６２上に導電性プラグ６４と接触するデータ貯蔵部Ｓを形成できる。
【００６９】
また、下部電極５２とデータ貯蔵物質層５４をスタックタイプでない立体状に形成してもよい。
【００７０】
一方、図面に示されていないが、半導体基板４０にダイオードを形成した後、半導体基板４０に前記ダイオードと連結されるようにデータ貯蔵部Ｓを形成できる。この時、データ貯蔵部Ｓは前記のようなものが望ましい。
【００７１】
前述したように、本発明は、１Ｔ−１Ｒまたは１Ｄ−１Ｒを含む不揮発性メモリ装置においてデータが保存される抵抗体として図４に示した電流−電圧特性を有し、加工が容易な遷移金属酸化膜を備える。したがって、既存のＤＲＡＭ工程をそのまま使用することができる。これにより、製品の生産性を高め、製品コストを節減することができる。
【００７２】
また、抵抗体の抵抗変化を用いてデータを書き込み、読取るために、集積度が高まって抵抗体のサイズが小さくなっても抵抗体のメモリ特性は影響を受けない。また動作特性上、抵抗体に書込まれたデータは非破壊的に読取られるので、データが読取られた後にも前記抵抗体は前記データが読取られる前のデータ状態と同じ状態になり、動作電圧も低くなる。これはデータを読取った後、従来、一般的に行った再貯蔵過程が必要でないことを意味する。
【００７３】
前記の説明において、多くの事項が具体的に記載されているが、それらは発明の範囲を限定するものではなく、望ましい実施の形態の例示として解釈しなければならない。例えば、当業者ならば、データ貯蔵物質層５４として遷移金属酸化膜の代わりに、データを読取った後にも書込まれたデータが損傷および破壊されない電圧−電流特性を持つ他の物質膜を使用することもできる。したがって、本発明の真の技術的保護範囲は実施の形態により定めてはならず、特許請求の範囲に記載されている技術的思想によってのみ決まるべきである。
【産業上の利用可能性】
【００７４】
不揮発性メモリを必要とする全ての電子製品、例えば、コンピュータ、携帯電話、カムコーダ、デジタルカメラ、メモリスティック、またはメモリカード等に使われることができる。
【図面の簡単な説明】
【００７５】
【図１】本発明の実施の形態による不揮発性メモリ装置の断面図である。
【図２】図１に示した不揮発性メモリ装置の回路図である。
【図３】図１に示した不揮発性メモリ装置の変形例を示す断面図である。
【図４】図１に示した不揮発性メモリ装置においてデータ貯蔵物質層がニッケルオキシド層である場合、電圧−電流特性を示すグラフである。
【図５】図１に示した不揮発性メモリ装置においてデータ貯蔵物質層がチタンオキシド層である場合、電圧−電流特性を示すグラフである。
【図６】データ貯蔵物質層がニッケルオキシド層である場合、図１に示した不揮発性メモリ装置の動作と関連した印加電圧パルスを示す図面である。
【図７】データ貯蔵物質層がチタンオキシド層である場合、図１に示した不揮発性メモリ装置の動作と関連した印加電圧パルスを示す図面である。
【図８】図２に示した回路でトランジスタをダイオードに置換えた場合を示す回路図である。
【図９】図１に示した不揮発性メモリ装置の製造方法を段階別に示すブロック図である。
【符号の説明】
【００７６】
４０…基板、
４２…ソース、
４４…ドレーン、
４６…チャンネル領域、
４８…ゲート絶縁膜、
５０…ゲート電極、
５２…下部電極、
５４…データ貯蔵物質層、
５６…上部電極、
５８…プレート電極、
ｈ１…コンタクタホール、
ｈ２…ビアホール、
Ｄ…ダイオード、
Ｓ…データ貯蔵部。
【図１】
2004363604.tif 000003
【図２】
2004363604.tif 000004
【図３】
2004363604.tif 000005
【図４】
2004363604.tif 000006
【図５】
2004363604.tif 000007
【図６】
2004363604.tif 000008
【図７】
2004363604.tif 000009
【図８】
2004363604.tif 000010
【図９】
2004363604.tif 000011